НЕТЕКСТУРИРОВАННАЯ ЭЛЕКТРОТЕХНИЧЕСКАЯ ЛИСТОВАЯ СТАЛЬ С ПРЕВОСХОДНЫМИ МАГНИТНЫМИ СВОЙСТВАМИ И СПОСОБ ОБРАБОТКИ КАЛЬЦИЕМ ЭТОЙ СТАЛИ

1. Способ обработки кальцием нетекстурированной электротехнической стали, включающий процесс рафинирования RH, причем процесс рафинирования RH включает последовательное проведение стадии обезуглероживания, стадии раскисления алюминием и стадии добавления кальциевого сплава, где на стадии добавления кальциевого сплава время добавления кальциевого сплава удовлетворяет следующим условиям:
промежуток времени между временем для Al и временем для Ca/ΣСуммарный период времени после времени для Al=0,2-0,8,
где промежуток времени между временем для Al и временем для Ca представляет собой промежуток времени между моментом времени для добавления алюминия на указанной стадии раскисления алюминием и моментом времени для добавления кальциевого сплава на указанной стадии добавления кальциевого сплава, а Σсуммарный период времени после времени для Al представляет собой период времени между моментом времени для добавления алюминия на указанной стадии раскисления алюминием и конечным моментом времени процесса рафинирования RH.
2. Способ обработки кальцием нетекстурированной электротехнической стали по п. 1, в котором добавляемое количество указанного кальциевого сплава составляет от 0,5 кг/т стали до 1,2 кг/т стали.
3. Способ обработки кальцием нетекстурированной электротехнической стали по п. 2, в котором указанный кальциевый сплав добавляют двумя или более партиями.
4. Способ обработки кальцием нетекстурированной электротехнической стали по п. 2, в котором указанный кальциевый сплав добавляют тремя или более партиями, и добавляемое количество для каждой партии указанного кальциевого сплава не превышает 40% от общего добавляемого количества указанного кальциевого сплава.
5. Способ обработки кальцием нетекстурированной электротехнической стали по п. 1, в котором указанный кальциевый сплав подвергают пассивирующей обработке.
6. Способ обработки кальцием нетекстурированной электротехнической стали по п. 1, в котором указанный кальциевый сплав имеет следующий химический состав, в масс. %: 18-27% Ca, 2-6% Mg, 20-35% Si, 1-9% Al, 1-5% Zr, а остальное представляет собой железо и неизбежные примеси.
7. Способ обработки кальцием нетекстурированной электротехнической стали по п. 1, дополнительно включающий стадию раскисления кремнием перед указанной стадией раскисления алюминием.
8. Способ обработки кальцием нетекстурированной электротехнической стали по п. 1, в котором содержание серы в жидкой стали поддерживают ≤0,003% перед добавлением указанного кальциевого сплава.
9. Способ обработки кальцием нетекстурированной электротехнической стали по п. 8, в котором содержание серы в жидкой стали поддерживают ≤0,003% посредством десульфирования расплавленного железа или расплавленной стали.
10. Нетекстурированная электротехническая сталь, полученная с использованием способа обработки кальцием по любому из пп. 1-9, имеющая следующий химический состав, в масс. %: ≤0,005% C, 0,2-3,4% Si, 0,2-1,0% Mn, ≤0,2% Ρ, ≤0,003% S, 0,2-1,2% Al, ≤0,005% Ν, ≤0,005% О, а остальное представляет собой железо и неизбежные примеси.
11. Нетекстурированная электротехническая сталь по п. 10, дополнительно содержащая ≥0,0005% Ca.